(57)【要約】  本発明は、式（I）の化合物、前記化合物とエミッター化合物との混合物、式（I）の化合物と前記混合物の電子素子での使用および一以上の式（I）の化合物および/または式（I）の化合物とエミッター化合物との混合物を含む電子素子に関する。
2013509363.tif 000002
【特許請求の範囲】
【請求項１】
一般式（I）の化合物。
【化１】
2013509363.tif 000066
（ここで、
Ｚは、１以上の基Ｒで置換されてよい１５〜６０個の芳香族環原子を有するアリールもしくはヘテロアリール基であるか、または、１以上の基Ｒで置換されてよい１８〜６０個の芳香族環原子を有するオリゴアリーレンもしくはオリゴヘテロアリーレン基であって、ここで、オリゴアリーレンもしくはオリゴヘテロアリーレン基は、式（II）の芳香族環のみを含み、
【化２】
2013509363.tif 000067
ここで、式（II）中のＸは、同一であるか異なり、ＣＲかＮのいずれかであり、ただし、二個を超えない隣接するＸは、同時にＮに対応し；ここで、式（II）の基上のさらなる基Ｒは、これら六員環に縮合する環を形成することはできず、
Ｙは、出現毎に同一であるか異なり、フェニル、ビフェニル、ターフェニル、ジフェニルトリアジニル、ナフチル、メチル、ピリジニル、ピリミジニル、ピラジニル、トリアジニル、チオフェニル、フラニル、キノリニル、イソキノリニル、イミダゾリル、ベンズイミダゾリルもしくはキナゾリニル基であって、夫々は、二個以上の重水素原子を有し、随意に、１以上の基Ｒ１で置換されてよく、ここで二個以上の基Ｙは、単結合を介してか、一以上の基Ｒ１を介してかのいずれかで互いに結合することができ、
ｎは、１〜１５の値であることができ、
Ｒ、Ｒ１は、出現毎に同一であるか異なり、Ｈ、Ｄ、Ｆ、Ｃｌ、Ｂｒ、Ｉ、ＣＮ、Ｓｉ（Ｒ２）３、ＮＯ２、１〜４０個のＣ原子を有する直鎖アルキル、アルコキシもしくはチオアルコキシ基、２〜４０個のＣ原子を有するアルケニルもしくはアルキニル基、３〜４０個のＣ原子を有する分岐あるいは環状アルキル、アルコキシもしくはチオアルコキシ基（夫々は、１以上の基Ｒ２により置換されてよく、１以上の隣接するもしくは隣接しないＣＨ２基は、Ｃ≡Ｃ、-Ｒ２Ｃ=ＣＲ２-、Ｓｉ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、Ｓ、Ｃ（=Ｏ）ＯもしくはＣ（=Ｏ）ＮＲ２で置き代えられてよい。）、または、各場合に、１以上の基Ｒ２により置換されてよい５〜６０個の芳香族環原子を有する芳香族もしくは複素環式芳香族環構造であり；ここで、Ｚ上の２以上の置換基ＲもしくはＲ１および/または一以上の基Ｙは、互いに結合して、随意に、モノ-あるいはポリ環状脂肪族、芳香族もしくは複素環式芳香族環構造を形成してもよく；
Ｒ２は、出現毎に同一であるか異なり、Ｈ、Ｄもしくは１〜２０個のＣ原子を有する脂肪族、芳香族もしくは複素環式芳香族炭化水素基であり、加えて、１以上のＨ原子は、ＤもしくはＦで置き代えられてよく；ここで、２個以上の隣接するもしくは隣接しない置換基Ｒ２は、互いに結合して、随意に、モノ-あるいはポリ環状、脂肪族、芳香族もしくは複素環式芳香族環構造を形成してもよい。）
【請求項２】
基Ｚは、１以上の基Ｒで置換されてよい１５〜４０個の芳香族環原子を有するアリールもしくはヘテロアリール基であるか、または、１以上の基Ｒで置換されてよい１８〜３６個の芳香族環原子を有するオリゴアリーレンもしくはオリゴヘテロアリーレン基であって、ここで、オリゴアリーレンもしくはオリゴヘテロアリーレン基は、請求項１で定義されるとおりの式（II）の芳香族環のみを含むことを特徴とする、請求項１記載の化合物。
【請求項３】
Ｙは、出現毎に同一であるか異なり、フェニル、トリル、ビフェニル、ターフェニル、ジフェニルトリアジニル、ナフチル、ピリジニルもしくはメチル基であって、夫々は、二個以上の重水素を有するか、または、重水素と水素とは別のさらなる置換基を含まず、ここで、基は、好ましくは、重水素により完全に置換されていることを特徴とする、請求項１または２記載の化合物。
【請求項４】
化合物が以下の式であることを特徴とする、請求項１〜３何れか１項記載の化合物。
【化３−１】
2013509363.tif 000068
【化３−２】
2013509363.tif 000069
（ここで、基Ｚと添え字ｎは、請求項１または２で定義されるとおりのものである。）
【請求項５】
Ｒは、出現毎に同一であるか異なり、Ｈ、Ｄ、Ｆ、ＣＮ、Ｓｉ（Ｒ２）３、１〜２０個のＣ原子を有する直鎖アルキルもしくはアルコキシ基、３〜２０個のＣ原子を有する分岐あるいは環状アルキルもしくはアルコキシ基（夫々は、１以上の基Ｒ２により置換されてよく、１以上の隣接するもしくは隣接しないＣＨ２基は、-Ｃ≡Ｃ-、-Ｒ２Ｃ=ＣＲ２-、Ｓｉ（Ｒ２）２、Ｃ=Ｏ、Ｃ=ＮＲ２、ＮＲ２、Ｏ、Ｓ、Ｃ（=Ｏ）ＯもしくはＣ（=Ｏ）ＮＲ２で置き代えられてよい。）、または、各場合に、１以上の基Ｒ２により置換されてよい５〜３０個の芳香族環原子を有する芳香族もしくは複素環式芳香族環構造であることを特徴とする、請求項１〜４何れか１項記載の化合物。
【請求項６】
基Ｒは重水素原子ではないことを特徴とする、請求項１〜５何れか１項記載の化合物。
【請求項７】
基Ｚは、出現毎に同一であるか異なり、ターフェニル、トリフェニレン、ベンゾカルバゾール、ベンゾナフトフラン、ベンゾフェナントレン、ピレン、ベンゾピレン、フルオランセン、ベンゾアントラセン、スピロジベンゾシロール、スピロビフルオレン、インデノフルオレン、ベンゾインデノフルオレン、インドロカルバゾール、インデノカルバゾール、キナクリドン（リニアーもしくはアンギュラーであってよい）、ジベンゾキノキサリン、ジベンゾシノリン、ジベンゾフタラジン、ジベンゾキナゾリンおよびベンズアクリジンから選択され、前記基は、随意に、１以上の基Ｒで置換されてよいことを特徴とする、請求項１〜６何れか１項記載の化合物。
【請求項８】
一以上の基Ｙが、有機金属カップリング反応を介して基Ｚに結合することを特徴とする、請求項１〜７何れか１項記載の化合物の製造方法。
【請求項９】
請求項１〜７何れか１項記載の式（１）の化合物と少なくとも一つのエミッター化合物とを含む混合物。
【請求項１０】
少なくとも一つの蛍光エミッター化合物が存在し、好ましくは、１以上の基Ｒ３で置換されてよい５〜６０個の芳香族環原子を有する芳香族もしくは複素環式芳香族環構造であることを特徴とする、請求項９記載の混合物であって、
式中、
Ｒ３は、出現毎に同一であるか異なり、Ｈ、Ｄ、Ｆ、Ｃｌ、Ｂｒ、Ｉ、ＣＮ、Ｎ（Ｒ４）２、Ｎ（Ａｒ）２、ＮＯ２、Ｓｉ（Ｒ４）２、１〜４０個のＣ原子を有する直鎖アルキル、アルコキシもしくはチオアルコキシ基、２〜４０個のＣ原子を有するアルケニルもしくはアルキニル基、３〜４０個のＣ原子を有する分岐あるいは環状アルキル、アルコキシもしくはチオアルコキシ基（夫々は、１以上の基Ｒ４により置換されてよく、１以上の隣接するもしくは隣接しないＣＨ２基は、-Ｃ≡Ｃ-、-Ｒ４Ｃ=ＣＲ４-、Ｓｉ（Ｒ４）２、Ｃ=Ｏ、Ｃ=Ｓ、Ｃ=Ｓｅ、Ｃ=ＮＲ４、Ｐ（=Ｏ）（Ｒ４）、ＳＯ、ＳＯ２、ＮＲ４、Ｏ、Ｓ、Ｃ（=Ｏ）ＯもしくはＣ（=Ｏ）ＮＲ４で置き代えられてよい。）であり；ここで、２以上の置換基Ｒ３は、互いに結合して、随意に、モノ-あるいはポリ環状脂肪族、芳香族もしくは複素環式芳香族環構造を形成してもよく、および、さらに、
Ａｒは、出現毎に同一であるか異なり、随意に、１以上の置換基Ｒ４により置換されてよい、６〜６０個のＣ原子を有するアリール基であり、
Ｒ４は、出現毎に同一であるか異なり、Ｈ、Ｄもしくは１〜２０個のＣ原子を有する脂肪族、芳香族もしくは複素環式芳香族有機基であり、加えて、１以上のＨ原子は、ＤもしくはＦで置き代えられてよく；ここで、２個以上の隣接するもしくは隣接しない基Ｒ４は、互いに結合して、随意に、モノ-あるいはポリ環状、脂肪族、芳香族もしくは複素環式芳香族環構造を形成してもよい。
【請求項１１】
少なくとも一つの燐光エミッター化合物が存在し、好ましくは、クロム、モリブデン、タングステン、レニウム、ルテニウム、オスミウム、ロジウム、イリジウム、ニッケル、パラジウム、白金、銅、銀および金から成る群より選ばれる金属を含む少なくとも一つの金属-炭素結合を有する有機金属錯体から選ばれることを特徴とする、請求項９または１０記載の混合物。
【請求項１２】
請求項１〜７何れか１項記載の少なくとも一つの化合物または請求項９〜１１何れか１項記載の少なくとも一つの混合物を含む調合物。
【請求項１３】
請求項１〜７何れか１項記載の化合物および/または請求項９〜１１何れか１項記載の混合物の、電子素子、好ましくは、有機エレクトロルミネッセンス素子での使用。
【請求項１４】
請求項１〜７何れか１項記載の少なくとも一つの化合物または請求項９〜１１何れか１項記載の少なくとも一つの混合物を含む、好ましくは、有機エレクトロルミネッセンス素子（ＯＬＥＤ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機集積回路（Ｏ-ＩＣ）、有機太陽電池（Ｏ-ＳＣ）、有機電場消光素子（Ｏ-ＦＱＤ）、発光電子化学電池（ＬＥＣ）、有機レーザーダイオード（Ｏ-ｌａｓｅｒ）もしくは有機光受容器から選ばれる有機電子素子。
【請求項１５】
請求項１〜７何れか１項記載の一以上の化合物が、一以上のエミッター化合物とともに発光層でホスト材料として使用されることを特徴とする、請求項１４記載の有機エレクトロルミネセンス素子。
【発明の詳細な説明】
【技術分野】
【０００１】
本発明は、電子素子で、特に、有機エレクトロルミネセンス素子（ＯＬＥＤ）でホスト材料として使用することができる一般式（I）の重水素化化合物に関する。本発明は、さらに、本発明による化合物とエミッター化合物との混合物と、本発明による化合物および/または上記混合物を含む電子素子に関する。
【０００２】
本発明の化合物のような有機半導体は、電子産業における機能性材料として使用されることが多い。
【０００３】
特に、それらは、有機エレクトロルミネセンス素子（ＯＬＥＤ）に使用され、特に、US 4539507およびUS 5151629に記載されているその一般的構造は、多くの魅力的な特性、特に、低いエネルギー消費と同時に高度に達成可能なルミネセンスおよび良好なカラーコントラストの可能性を有し、カラーディスプレイとしてまた室内照明での光源として、将来重要な役割を果たすであろうことが期待されている。
【０００４】
蛍光ＯＬＥＤは、主に縮合芳香族化合物、特に、アントラセン誘導体が、たとえば、9,10-ビス(2-ナフチル)アントラセン(US 5935721）が、先行技術にしたがって、特別に、青色発光エレクトロルミネセンス素子のためのホスト材料として使用される。WO 03/095445およびCN 1362464は、ＯＬＥＤでの使用のための9,10-ビス(1-ナフチル)アントラセン誘導体を開示する。さらなるアントラセン誘導体は、WO 01/076323、WO 01/021729、WO 04/013073、WO 04/018588、WO 03/087023、WO 04/01858、WO 07/021117、WO 08/145239 および WO 07/114358に開示されている。アリール置換ピレンおよびクリセン系のホスト材料は、出願WO 04/016575に記載されている。
【０００５】
しかしながら、前記素子に使用することができ、好ましくは、素子の特性プロファイルでの、特に、以下の点での改善を生み出す新規な材料、特に、有機化合物に対する需要が引き続き存在する。
【０００６】
−素子寿命の増加
−素子のパワー効率の増加、特に、低電流での光収率の増加と低い駆動電圧
−素子の色彩の正確性の改善、特に、青色発光素子の場合
さらに、加工特性の改善も、大量生産のために必要である。本発明の目的のために、これらは、特に、改善された熱安定性、改善された気相堆積特性、真空系製造プロセスのための低減された結晶性および溶液系製造プロセスのための改善された溶解性と改善されたフィルム形成性を意味するものと解される。
【０００７】
したがって、技術的目的は、素子の特性プロファイル、特に、上記の点に正の作用を有する有機エレクトロルミネッセンス素子のための新規な材料を開発することである。
【０００８】
この目的は、式（I）の重水素化化合物の提供と有機エレクトロルミネッセンス素子での、特に、蛍光エミッターのためのホスト材料としてのその使用による本発明によって達成される。
【０００９】
有機エレクトロルミネッセンス素子の製造においてさらに重要な側面は、使用される材料に必要とされる高い純度であり、多くの場合、昇華により達成することができるだけである。ごく少量の不純物でさえも、エレクトロルミネッセンス素子の寿命と効率をかなり減少し得る。
【００１０】
さらに、化合物は、昇華により化合物を高純度で得るためには、昇華中に支配的な条件下で高い安定性を有さなければならないことから、高い昇華安定性を有する化合物を提供することが望ましい。
【００１１】
これに関連するさらなる側面は、化合物の合成入手可能性である。問題となる化合物を最小の可能な工程で、良好な収率で進行させて、化合物を調製することが可能とならねばならない。さらに、出発材料は容易に入手可能でなければならない。
【００１２】
先行技術は、その骨格上で一以上の重水素原子により置換された官能性材料としての、特に、蛍光エミッターとしての使用のための有機芳香族化合物を開示しており、たとえば、ピレン誘導体（US6852429）もしくはアントラセン誘導体（US2006/0115678およびKR10-2009-0086015）である。重水素化された有機、特に、ポリマー化合物のＯＬＥＤにおける使用は、出願WO02/47440に開示されている。
【００１３】
驚くべきことに、骨格Ｚに結合する一以上の重水素化基Ｙを含む式（I）の化合物が、優秀な昇華特性を有することが今回見出された。それらは、分解することなく高い温度で昇華することができ、そのため、高純度で得ることができる。さらに、適用特性は、類似の非重水素化化合物と比べて、いくつかの面で改善されている。
【００１４】
さらに、それらは、その分子構造Ｚ-（Ｙ）ｎに基づいて容易に合成により入手可能である。
【００１５】
本発明は、以下の一般式（I）の化合物に関する。
【化１】
2013509363.tif 000003
【００１６】
ここで、
Ｚは、１以上の基Ｒで置換されてよい１５〜６０個の芳香族環原子を有するアリールもしくはヘテロアリール基であるか、または、１以上の基Ｒで置換されてよい１８〜６０個の芳香族環原子を有するオリゴアリーレンもしくはオリゴヘテロアリーレン基であって、ここで、オリゴアリーレンもしくはオリゴヘテロアリーレン基は、式（II）の芳香族環のみを含み、
【化２】
2013509363.tif 000004
【００１７】
ここで、式（II）中のＸは、同一であるか異なり、ＣＲかＮのいずれかであり、ただし、二個を超えない隣接するＸは、同時にＮに対応し；ここで、式（II）の基上のさらなる基Ｒは、これら六員環に縮合する環を形成することはできず、
Ｙは、出現毎に同一であるか異なり、フェニル、ビフェニル、ターフェニル、ジフェニルトリアジニル、ナフチル、メチル、ピリジニル、ピリミジニル、ピラジニル、トリアジニル、チオフェニル、フラニル、キノリニル、イソキノリニル、イミダゾリル、ベンズイミダゾリルもしくはキナゾリニル基であって、夫々は、二個以上の重水素原子を有し、随意に、１以上の基Ｒ１で置換されてよく、ここで二個以上の基Ｙは、単結合を介してか、または、一以上の基Ｒ１を介してかのいずれかで互いに結合することができ、
ｎは、１〜１５の値であることができ、
Ｒ、Ｒ１は、出現毎に同一であるか異なり、Ｈ、Ｄ、Ｆ、Ｃｌ、Ｂｒ、Ｉ、ＣＮ、Ｓｉ（Ｒ２）３、ＮＯ２、１〜４０個のＣ原子を有する直鎖アルキル、アルコキシもしくはチオアルコキシ基、２〜４０個のＣ原子を有するアルケニルもしくはアルキニル基、３〜４０個のＣ原子を有する分岐あるいは環状アルキル、アルコキシもしくはチオアルコキシ基（夫々は、１以上の基Ｒ２により置換されてよく、１以上の隣接するもしくは隣接しないＣＨ２基は、-Ｃ≡Ｃ-、-Ｒ２Ｃ=ＣＲ２-、Ｓｉ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、Ｓ、Ｃ（=Ｏ）ＯもしくはＣ（=Ｏ）ＮＲ２で置き代えられてよい。）、または、各場合に、１以上の基Ｒ２により置換されてよい５〜６０個の芳香族環原子を有する芳香族もしくは複素環式芳香族環構造であり；ここで、Ｚ上の２以上の置換基ＲもしくはＲ１および/または一以上の基Ｙは、互いに結合して、随意に、モノ-あるいはポリ環状脂肪族、芳香族もしくは複素環式芳香族環構造を形成してもよく；
Ｒ２は、出現毎に同一であるか異なり、Ｈ、Ｄもしくは１〜２０個のＣ原子を有する脂肪族、芳香族もしくは複素環式芳香族炭化水素基であり、加えて、１以上のＨ原子は、ＤもしくはＦで置き代えられてよく；ここで、２個以上の隣接するもしくは隣接しない置換基Ｒ２は、互いに結合して、随意に、モノ-あるいはポリ環状、脂肪族、芳香族もしくは複素環式芳香族環構造を形成してもよい。
【００１８】
本発明の目的のために、重水素原子による置換は、重水素原子が化合物の関連する位置に、１０〜１００％、好ましくは、９０〜１００％の統計的確率で位置し、水素原子が化合物の関連する位置に、９０〜０％、好ましくは、１０〜０％の統計的確率で位置することを意味するものと解される。対応する状況は、たとえば、「二個以上の重水素原子を有する化合物」または「重水素により完全に置換された化合物」等の本出願で使用される用語に同様に適用される。
【００１９】
したがって、自然発生または一般的に上記より、より低い濃縮度に対応する頻度でのみ重水素原子を含む化合物は、この定義には入らず、本発明の目的のための重水素置換とはみなされない。
【００２０】
本発明の意味でのアリール基は、６〜６０個のＣ原子を含むものとして定義され、本発明の意味でのヘテロアリール基は、１〜６０個のＣ原子と少なくとも１個のヘテロ原子を含むが、但し、Ｃ原子とヘテロ原子の合計は少なくとも５個である。ヘテロ原子は、好ましくは、Ｎ、Ｏ、Ｓｉ、Ｂ、ＰおよびＳから選ばれる。
【００２１】
ここで、アリール基もしくはヘテロアリール基は、単純な芳香族環、すなわち、ベンゼン、または単純な複素環式芳香族環、たとえば、ピリジン、ピリミジン、チオフェン等、または縮合芳香族もしくは複素環式芳香族多環、たとえば、ナフタレン、アントラセン、フェナントレン、ピレン、キノリン、イソキノリン、カルバゾール等または、たとえば、スピロビフルオレン、インデノフルオレンもしくはインデノカルバゾール等の一以上の非芳香族環原子を追加的に含む縮合芳香族もしくは複素環式芳香族多環を意味するものと解される。
【００２２】
本発明の意味での縮合芳香族もしくは複素環式芳香族多環は、互いに縮合した二個以上の単純芳香族もしくは複素環式芳香族環を含むアリールもしくはヘテロアリール基を意味するものと解される。明確には示さないが、縮合芳香族もしくは複素環式芳香族多環は、非芳香族環原子をまったく含まない。非芳香族環原子を含むならば、一以上の非芳香族環原子を含む縮合芳香族もしくは複素環式芳香族多環と呼ばれる。
【００２３】
上記定義されるアリール基中の非芳香族環原子は、その混成に基づいて、アリールもしくはヘテロアリール基の二重結合の共役構造の部分ではない環原子、たとえば、四個の置換基を有する炭素原子（ｓｐ３混成炭素原子）または四個の置換基を有する珪素原子を意味するものと解される。上記言及した化合物、スピロビフルオレン、インデノフルオレンおよびインデノカルバゾール、たとえば、スピロビフルオレンのスピロ炭素原子、インデノフルオレンの五員環中のまたはインデノカルバゾールの五員環中のアルキレンブリッジは、この定義の意味での非芳香族環原子である。
【００２４】
１５〜６０個の芳香族環原子を有するアリールもしくはヘテロアリール基としての基Ｚの上記定義において、および類似する以下の定義において、上記定義のとおりの非芳香族環原子は、芳香族環原子として数えない。対応して、スピロビフルオレンは２４個の芳香族環原子を含み、インデノフルオレンは１８個の芳香族環原子を含み、およびインデノカルバゾールは１９個の芳香族環原子を含む。
【００２５】
上記定義のとおりの、アリールもしくはヘテロアリール基は、各場合に、上記した基ＲもしくはＲ１により置換されていてもよく、芳香族もしくは複素環式芳香族基上の任意の所望の位置を介して連結していてもよいが、特に、ベンゼン、ナフタレン、アントラセン、フェナントレン、ピレン、ジヒドロピレン、クリセン、ペリレン、フルオランセン、フルオレン、スピロビフルオレン、シス-もしくはトランス-インデノフルオレン、ベンズアントラセン、ベンゾフェナントレン、テトラセン、ペンタセン、ベンゾピレン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、インドロカルバゾール、インデノカルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、ピラジン、フェナジン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールに由来する基を意味するものと解される。
【００２６】
本発明の意味でのオリゴアリーレンもしくはオリゴヘテロアリーレン基は、単結合を介してのみ互いに結合する三個以上の芳香族もしくは複素環式芳香族環を含む構造を意味するものと解される。ここで、芳香族もしくは複素環式芳香族環は、ベンゼン、ピリジン、ピリミジンもしくはチオフェン等の単純な芳香族もしくは複素環式芳香族環、たとえば、、ナフタレン、アントラセン、フェナントレン、ピレン、キノリン、イソキノリン、カルバゾール等の縮合芳香族もしくは複素環式芳香族多環である。本定義にしたがうオリゴアリーレンもしくはオリゴヘテロアリーレンの例は、ターフェニル、ターピリジン、クオーターフェニルおよびジフェニルトリアジンである。
【００２７】
本発明の意味での芳香族環構造は、環構造中に６〜６０個のＣ原子を含む。本発明の意味での複素環式芳香族環構造基は、少なくともその１個がヘテロ原子である５〜６０個の芳香族環原子を含む。ヘテロ原子は、好ましくは、Ｎ、Ｏ、Ｓｉ、Ｂ、ＰおよびＳから選ばれる。本発明の意味での芳香族もしくは複素環式芳香族環構造は、必ずしもアリールもしくはヘテロアリール基のみを含む構造ではなく、その代わりに、加えて、複数のアリールもしくはヘテロアリール基は、たとえば、ｓｐ３混成のＣ、Ｓｉ、ＮあるいはＯ原子、ｓｐ２混成のＣあるいはＮ原子、ｓｐ混成のＣ原子のような非芳香族単位（Ｈ以外の原子は、好ましくは、１０％より少ない）により結合されていてもよい構造を意味するものと解される。したがって、二個以上のアリール基が、たとえば、直鎖あるいは環状アルキル、アルケニルもしくはアルキニル基またはシリル基により連結される構造であることから、例えば、トリアリールアミン、ジアリールエーテル、スチルベン等のような構造も、本発明の意味での芳香族環構造を意味するものと解されることを意図されてもいる。さらに、たとえば、ビフェニル、ターフェニルもしくはジフェニルトリアジン等の二個以上のアリールもしくはヘテロアリール基が単結合を介して互いに結合する構造も、本発明の意味での芳香族もしくは複素環式芳香族環とも解される。
【００２８】
５〜６０個の芳香族環原子を含む芳香族もしくは複素環式芳香族環構造は、各場合に、上記定義した基により置換されていてもよく、芳香族もしくは複素環式芳香族基上の任意の所望の位置を介して連結していてもよいが、特に、ベンゼン、ナフタレン、アントラセン、ベンズアントラセン、フェナントレン、ベンズフェナントレン、ピレン、クリセン、ペリレン、フルオランセン、ナフタセン、ペンタセン、ベンズピレン、ビフェニル、ビフェニレン、ターフェニル、ターフェニレン、フルオレン、スピロビフルオレン、ジヒドロフェナントレン、ジヒドロピレン、テトラヒドロピレン、シス-もしくはトランス-インデノフルオレン、トルクセン、イソトルクセン、スピロトルクセン、スピロイソトルクセン、、フラン、ベンゾフラン、イソベンベンゾフラン、ジベンベンゾフラン、チオフェン、ベンゾチオフェン、イソベンゾチオフェン、ジベンゾチオフェン、ピロール、インドール、イソインドール、カルバゾール、インドロカルバゾール、インデノカルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザアントラセン、2,3-ジアザピレン、1,6-ジアザピレン、1,8-ジアザピレン4,5-ジアザピレン、4,5,9,10-テトラアザピレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジン、ベンゾチアジアゾールまたはこれらの基の組み合わせに由来する基を意味するものと解される。
【００２９】
本発明の目的のために、１〜４０個のＣ原子を有する直鎖アルキル基、または３〜４０個のＣ原子を有する分岐あるいは環状アルキル基または２〜４０個のＣ原子を有するアルケニルもしくはアルキニル基は、ここで、加えて、個々のＨ原子もしくはＣＨ２基は、上記した言及した基ＲもしくはＲ１の定義で言及される基により置換されていてよく、好ましくは、基メチル、エチル、ｎ-プロピル、ｉ-プロピル、ｎ-ブチル、ｉ-ブチル、ｓ-ブチル、ｔ-ブチル、２-メチルブチル、ｎ-ペンチル、ｓ-ペンチル、シクロペンチル、ネオペンチル、ｎ-ヘキシル、シクロヘキシル、ネオヘキシル、ｎ-ヘプチル、シクロヘプチル、ｎ-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニルあるいはオクチニルを意味するものと解される。１〜４０個のＣ原子を有するアルコキシもしくはチオアルキル基は、好ましくは、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシ、n-ペントキシ、s-ペントキシ、２-メチルブトキシ、n-ヘキソキシ、シクロヘキシルオキシ、n-ヘプトキシ、シクロヘプチルオキシ、n-オクチルオキシ、シクロオクチルオキシ、2-エチルヘキシルオキシ、ペンタフルオロエトキシ、2,2,2-トリフルオロエトキシ、メチルチオ、エチルチオ、ｎ-プロピルチオ、ｉ-プロピルチオ、ｎ-ブチルチオ、ｉ-ブチルチオ、ｓ-ブチルチオ、ｔ-ブチルチオ、ｎ-ペンチルチオ、ｓ-ペンチルチオ、ｎ-ヘキシルチオ、シクロヘキシルチオ、ｎ-ヘプチチオル、シクロヘプチルチオ、ｎ-オクチルチオ、シクロオクチルチオ、2-エチルヘキシルチオ、トリフルオロメチルチオ、ペンタフルオロエチルチオ、2,2,2-トリフルオロエチルチオ、エテニルチオ、プロペニルチオ、ブテニチオル、ペンテニルチオ、シクロペンテニルチオ、ヘキセニルチオ、シクロヘキセニルチオ、ヘプテニルチオ、シクロヘプテニルチオ、オクテニルチオ、シクロオクテニルチオ、エチニルチオ、プロピニルチオ、ブチニルチオ、ペンチニルチオ、ヘキシニルチオ、ヘプチニルチオもしくはオクチニルチオを意味するものと解される。
【００３０】
本発明にしたがうと、基Ｚは、１以上の基Ｒで置換されてよい１５〜４０個の芳香族環原子を有するアリールもしくはヘテロアリール基であるか、または、１以上の基Ｒで置換されてよい１８〜３６個の芳香族環原子を有するオリゴアリーレンもしくはオリゴヘテロアリーレン基であることが好ましく、ここで、オリゴアリーレンもしくはオリゴヘテロアリーレン基は、上記定義のとおりの式（II）の芳香族環のみを含む。
【００３１】
基Ｚは、特に、好ましくは、１以上の基Ｒで置換されてよい１５〜３０個の芳香族環原子を有するアリールもしくはヘテロアリール基である。
【００３２】
基Ｚは、非常に、特に、好ましくは、１以上の基Ｒで置換されてよい１５〜３０個の芳香族環原子を有する縮合芳香族もしくは複素環式芳香族多環である。
【００３３】
基Ｚは、特に、好ましくは、ターフェニル、ジフェニルトリアジン、テトラフェニレン、トリフェニルアミン、ピリジンビフェニル、フェニルビピリジン、フェニルカルバゾール、ベンゾフェナントレン、ピレン、ベンゾピレン、ペンタセン、ベンゾアントラセン、ナフタセン、クリセン、トリフェニレン、ジベンゾクリセン、ペリレン、スピロビジベンゾシロール、スピロビフルオレン、スピロフルオレンアンソロン、スピロフルオレンアクリジン、スピロフルオレンジベンゾシクロヘプタトリエン、インデノフルオレン、ベンゾカルバゾール、ジベンゾカルバゾール、ジインデノフルオレン、ベンズインデノフルオレン、ジベンズインデノフルオレン、ベンゾフェナントロリン、ベンズアクリジン、ベンズアクリドン、フルオランセン、ベンゾフルオランセン、ベンゾフェナトリジン、ベンゾフェナジン、ベンゾナフトフラン、ベンゾナフトチオフェン、アセフェナントリーレン、キナクリドン（リニアーもしくはアンギュラーであってよい）、ベンゾフルオランセン、ベンズイミダゾールキナゾリン、ジベンゾキノリン、ジベンゾキノキサリン、ジベンゾイソインドール、ジベンゾシンノリン、ジベンゾフタラジン、ジベンゾキナゾリンナフトキノリン、アセアントリーレン、インドロカルバゾール、インデノカルバゾール、フェナントロカルバゾール、フェナントロイミダゾール、ベンゾカルボリン、アントロオキサゾール、フェナントロオキサゾール、ピレニルトリアジン、ジベンゾアゼピン、トルクセン、トルクセノンおよびスマネンから選択され、夫々は、随意に、１以上の基で置換されてよい。
【００３４】
基Ｚは、特に、好ましくは、ターフェニル、トリフェニレン、ベンゾカルバゾール、ベンゾナフトフラン、ベンゾフェナントレン、ピレン、ベンゾピレン、フルオランセン、ベンゾアントラセン、スピロジベンゾシロール、スピロビフルオレン、インデノフルオレン、ベンゾインデノフルオレン、インドロカルバゾール、インデノカルバゾール、キナクリドン（リニアーもしくはアンギュラーであってよい）、ジベンゾキノキサリン、ジベンゾシンノリン、ジベンゾフタラジン、ジベンゾキナゾリンおよびベンズアクリジンから選択され、前記基は、随意に、１以上の基Ｒで置換されてよい。
【００３５】
Ｚであるヘテロアリール基もしくはオリゴアリーレンの複素環式芳香族環原子は、Ｓｉ、Ｎ、Ｏ、Ｓ、ＰおよびＢから、特に、好ましくは、Ｎ、ＯおよびＳから選ばれるのが好ましい。
【００３６】
基Ｒが、重水素原子ではない、すなわち、基Ｚはその骨格上で重水素化されていないことが、さらに好ましい。
【００３７】
Ｙは、出現毎に同一であるか異なり、好ましくは、フェニル、トリル、ビフェニル、ターフェニル、ジフェニルトリアジニル、ナフチル、ピリジニルもしくはメチル基である。本発明の好ましい具体例では、Ｙは、互いに結合せず、単結合、基Ｒ１によっても結合しない。
【００３８】
基Ｙは、出現毎に同一であるか異なり、特に、好ましくは、フェニル、トリル、ビフェニル、ターフェニル、ジフェニルトリアジニル、ナフチル、ピリジニルもしくはメチル基であり、夫々は、二個以上の重水素原子を有し、重水素と水素とは別のさらなる置換基を含まない。基Ｙは、出現毎に同一であるか異なり、特に、好ましくは、フェニル、トリル、ビフェニル、ターフェニル、ジフェニルトリアジニル、ナフチル、ピリジニルもしくはメチル基であり、夫々は、重水素により完全に置換される。
【００３９】
本発明の好ましい具体例は、以下の式（III）〜（XV）により表わされる。
【化３−１】
2013509363.tif 000005
【化３−２】
2013509363.tif 000006
【００４０】
ここで、基Ｚと添え字ｎは、上記で定義されるとおりのものである。
【００４１】
基Ｒは、出現毎に同一であるか異なり、Ｈ、Ｄ、Ｆ、ＣＮ、Ｓｉ（Ｒ２）３、１〜２０個のＣ原子を有する直鎖アルキルもしくはアルコキシ基、３〜２０個のＣ原子を有する分岐あるいは環状アルキルもしくはアルコキシ基（夫々は、１以上の基Ｒ２により置換されてよく、１以上の隣接するもしくは隣接しないＣＨ２基は、-Ｃ≡Ｃ-、-Ｒ２Ｃ=ＣＲ２-、Ｓｉ（Ｒ２）２、Ｃ=Ｏ、Ｃ=ＮＲ２、ＮＲ２、Ｏ、Ｓ、Ｃ（=Ｏ）ＯもしくはＣ（=Ｏ）ＮＲ２で置き代えられてよい。）、または、各場合に、１以上の基Ｒ２により置換されてよい５〜３０個の芳香族環原子を有する芳香族もしくは複素環式芳香族環構造である。
【００４２】
さらに、基Ｒ１は、出現毎に同一であるか異なり、Ｈ、Ｄ、Ｆ、ＣＮ、Ｓｉ（Ｒ２）３、１〜２０個のＣ原子を有する直鎖アルキルもしくはアルコキシ基、３〜２０個のＣ原子を有する分岐あるいは環状アルキルもしくはアルコキシ基（夫々は、１以上の基Ｒ２により置換されてよく、１以上の隣接するもしくは隣接しないＣＨ２基は、-Ｃ≡Ｃ-、-Ｒ２Ｃ=ＣＲ２-、Ｓｉ（Ｒ２）２、Ｃ=Ｏ、Ｃ=ＮＲ２、ＮＲ２、Ｏ、Ｓ、Ｃ（=Ｏ）ＯもしくはＣ（=Ｏ）ＮＲ２で置き代えられてよい。）、または、各場合に、１以上の基Ｒ２により置換されてよい５〜３０個の芳香族環原子を有するアリールもしくはヘテロアリール基から、好ましくは、選ばれる。
【００４３】
添え字ｎは、好ましくは１〜１０の値、特に、好ましくは、１、２、３、４または５の値、非常に、特に、好ましくは、１、２または３の値を有する。
【００４４】
本発明の式（I）の化合物の構成成分として式Ｚ−１〜Ｚ−５０を有する、特に、好ましい骨格Ｚが、以下に示される。これらは、上記で定義されるとおり、一以上の基Ｙで置換され、さらに、一以上の基Ｒで芳香族もしくは複素環式芳香族骨格の自由な位置で置換されてよい。
【化４−１】
2013509363.tif 000007
【化４−２】
2013509363.tif 000008
【化４−３】
2013509363.tif 000009
【化４−４】
2013509363.tif 000010
【００４５】
以下の表に挙げられる基Ｚ（Ｚ−ａ〜Ｚ−ｕ）およびＹ（Ｙ１〜Ｙ３）の組み合わせが、本発明の式（I）の化合物の特に好ましい具体例である。対応する基Ｚ−ａ〜Ｚ−ｕおよびＹ１〜Ｙ３が、以下に示される。
【化５−１】
2013509363.tif 000011
【化５−２】
2013509363.tif 000012
【００４６】
基Ｙ１〜Ｙ３に加えて、水素原子または任意の所望の他の基Ｒだけが、Ｒａ〜Ｒｆで示される位置に結合してもよい。
【００４７】
以下の表で示される化合物は、本発明の式（I）の特に好ましい具体例である。
【化６−１】
2013509363.tif 000013
【化６−２】
2013509363.tif 000014
【化６−３】
2013509363.tif 000015
【化６−４】
2013509363.tif 000016
【化６−５】
2013509363.tif 000017
【化６−６】
2013509363.tif 000018
【化６−７】
2013509363.tif 000019
【化６−８】
2013509363.tif 000020
【化６−９】
2013509363.tif 000021
【化６−１０】
2013509363.tif 000022
【化６−１１】
2013509363.tif 000023
【化６−１２】
2013509363.tif 000024
【化６−１３】
2013509363.tif 000025
【化６−１４】
2013509363.tif 000026
【化６−１５】
2013509363.tif 000027
【化６−１６】
2013509363.tif 000028
【化６−１７】
2013509363.tif 000029
【化６−１８】
2013509363.tif 000030
【化６−１９】
2013509363.tif 000031
【化６−２０】
2013509363.tif 000032
【化６−２１】
2013509363.tif 000033
【化６−２２】
2013509363.tif 000034
【化６−２３】
2013509363.tif 000035
【化６−２４】
2013509363.tif 000036
【化６−２５】
2013509363.tif 000037
【化６−２６】
2013509363.tif 000038
【００４８】
本発明による化合物は、当業者に知られる有機化学合成プロセスにより調製することができる。
【００４９】
本発明による化合物のいくつかの重要な構造種を生じる例示的な合成経路が、以下に示される。しかしながら、当業者は、これらの例に縛られることなく、有機化学の他の反応によりおよび他の反応経路により、進歩性を要することなく、本発明による化合物を調製することもできる。
【００５０】
スキーム１は、基Ｙとして過重水素化フェニルで置換された本発明の化合物の調製のための典型的な合成経路を示す。この経路は、ｄ６-ベンゼンから出発し、臭素化され、ボロン酸誘導体に変換され、引き続きクロスカップリング反応で基Ｚ（ここでは、ベンズアントラセン）と反応する。
【００５１】
スキーム１
【化７】
2013509363.tif 000039
【００５２】
重水素化フェニルに代えて、多くの他の重水素化基Ｙを同様の経路により導入することができる。例として、スキーム２は、種々の位置（ここで示されるのは2-および4-位）で臭素化することができる過重水素化ビフェニルの調製を示す。
【００５３】
スキーム２
【化８】
2013509363.tif 000040
【００５４】
スキーム３は、ボロン酸置換ｄ５-ベンゼンから出発する部分重水素化ビフェニル誘導体の合成を示す。（スキーム１と類似する調製）
スキーム３
【化９】
2013509363.tif 000041
【００５５】
他の重水素化基、特に、重水素化複素環式芳香族基の合成は、たとえば、出願WO2009/096555に記載される。
【００５６】
これらの基は、スキーム１の例により示されるとおり、Ｐｄ触媒で、有機金属クロスカップリング反応、たとえば、スズキカップリングにより、芳香族もしくは複素環式芳香族骨格Ｚと反応し、ここで、本発明による式（I）の化合物またはこれらの化合物の前駆体が得られる。
【００５７】
本発明による式（I）の化合物の合成が、以下に示される（スキーム４と５）
スキーム４
【化１０】
2013509363.tif 000042
【００５８】
スキーム４でのｄ６-ベンゼンから出発し、まず、対応ボロン酸誘導体が調製され、スズキカップリングでブロモピレンと反応する。生成物は、ベンゼン環上で再臭素化され、引き続き、4-ベンズアントラセニルボロン酸と第２スズキカップリングで反応し、本発明による化合物を得る。
【００５９】
スキーム５
【化１１】
2013509363.tif 000043
【００６０】
スキーム５での部分重水素化2-ブロモビフェニルから出発して、部分重水素化スピロビフルオレン誘導体が、グリニャール反応と引き続く環化により調製される。この生成物が、過重水素化フェニルボロン酸とスズキカップリングで反応し、本発明による化合物を得る。
【００６１】
ジ（過重水素化フェニル）トリアジンビルディングブロックを基礎とする本発明による化合物の合成は、以下のスキーム６と７に示される。
【００６２】
スキーム６      
【化１２】
2013509363.tif 000044
【００６３】
過重水素化ブロモベンゼンから出発して、まず、ジ（過重水素化フェニル）トリアジンが、スキーム６でグルニャール反応により調製される。二段階シーケンスで、二級シンソンが、2-クロロアニリンとのハートウイッグ-ブッフバルト反応による2-ブロモジメチルフルオレンから、引き続く酸化カップリングにより調製される。この二級シンソンが、ジ（過重水素化フェニル）トリアジンとＳn反応で反応して、本発明による化合物を得る。
【００６４】
スキーム７
【化１３】
2013509363.tif 000045
【００６５】
スキーム６でのようにグリニャール反応により同様に調製された過重水素化ジ（過重水素化フェニル）トリアジンが、スキーム７でスズキカップリングでスピロ-2-ボロン酸と反応して、本発明による化合物を得る。
【００６６】
したがって、本発明は、一以上の基Ｙが、有機金属カップリング反応を介して基Ｚに結合することを特徴とする調製方法にも関する。合成で容易に入手可能な過重水素化または部分重水素化出発物質は、好ましくは、スキーム１〜３に示されたとおり、ここで使用される。ここで使用される出発材料は、特に、好ましくは、芳香族もしくは複素環式芳香族化合物ｄ６-ベンゼン、ｄ８-トルエンまたはｄ５-ピリジンである。
【００６７】
純粋化合物に加えて、本発明は、混合物にも関する。
【００６８】
前記混合物は、式（I）の化合物と少なくとも一つのエミッター化合物を含む。
【化１４】
2013509363.tif 000046
【００６９】
ここで、Ｚ、Ｙおよびｎは、上記定義されるとおりである。
【００７０】
上記言及される具体例、特に、基Ｚ、Ｙ、添え字ｎおよび基ＲとＲ１に関しては、エミッター化合物との混合物中の式（I）の化合物に適用される。
【００７１】
式（I）の化合物は、好ましくは、混合物中でホスト材料である。
【００７２】
ここで、式（I）の化合物は、混合物の５０体積％超を、非常に、特に、好ましくは、混合物の８５体積％超を構成することが特に好ましい。
【００７３】
式（I）の化合物の例は、以下に示される。示された化合物は、エミッター化合物とともに、特に、好ましくは、ホスト材料として、好ましくは混合物中で使用される。
【化１５−１】
2013509363.tif 000047
【化１５−２】
2013509363.tif 000048
【化１５−３】
2013509363.tif 000049
【化１５−４】
2013509363.tif 000050
【化１５−５】
2013509363.tif 000051
【００７４】
式（I）の化合物に加えて、本発明による混合物は、好ましくは、一以上の蛍光エミッター化合物（ド―パント）を含む。
【００７５】
本発明の意味での蛍光化合物は、室温で励起一重項状態からルミネッセンスを呈する化合物である。本発明の目的のために、重い原子を含まない、すなわち、３６を超える原子番号を有する原子を含まないすべてのルミネッセンス化合物が、蛍光化合物とみなされることになる。
【００７６】
本発明による混合物は、特に、好ましくは、１以上の基Ｒ３で置換されてよい５〜６０個の芳香族環原子を有する芳香族もしくは複素環式芳香族環構造である少なくとも一つの蛍光エミッター化合物を含み、ここで、
Ｒ３は、出現毎に同一であるか異なり、Ｈ、Ｄ、Ｆ、Ｃｌ、Ｂｒ、Ｉ、ＣＮ、Ｎ（Ｒ４）２、Ｎ（Ａｒ）２、ＮＯ２、Ｓｉ（Ｒ４）２、１〜４０個のＣ原子を有する直鎖アルキル、アルコキシもしくはチオアルコキシ基、２〜４０個のＣ原子を有するアルケニルもしくはアルキニル基、３〜４０個のＣ原子を有する分岐あるいは環状アルキル、アルコキシもしくはチオアルコキシ基（夫々は、１以上の基Ｒ４により置換されてよく、１以上の隣接するもしくは隣接しないＣＨ２基は、-Ｃ≡Ｃ-、-Ｒ４Ｃ=ＣＲ４-、Ｓｉ（Ｒ４）２、Ｃ=Ｏ、Ｃ=Ｓ、Ｃ=Ｓｅ、Ｃ=ＮＲ４、Ｐ（=Ｏ）（Ｒ４）、ＳＯ、ＳＯ２、ＮＲ４、Ｏ、Ｓ、Ｃ（=Ｏ）ＯもしくはＣ（=Ｏ）ＮＲ４で置き代えられてよい。）であり；ここで、２以上の置換基Ｒ３は、互いに結合して、随意に、モノ-あるいはポリ環状脂肪族、芳香族もしくは複素環式芳香族環構造を形成してもよく、および、さらに、
Ａｒは、出現毎に同一であるか異なり、随意に、１以上の基Ｒ４により置換されてよい、６〜６０個のＣ原子を有する基であり、および
Ｒ４は、出現毎に同一であるか異なり、Ｈ、Ｄもしくは１〜２０個のＣ原子を有する脂肪族、芳香族もしくは複素環式芳香族有機基であり、加えて、１以上のＨ原子は、ＤもしくはＦで置き代えられてよく；ここで、２個以上の隣接するもしくは隣接しない置換基Ｒ４は、互いに結合して、随意に、モノ-あるいはポリ環状、脂肪族、芳香族もしくは複素環式芳香族環構造を形成してもよい。
【００７７】
ドーパントの芳香族もしくは複素環式芳香族環構造は、特に、好ましくは、少なくとも一つの式（Ａ）の基で置換され、
【化１６】
2013509363.tif 000052
【００７８】
ここで、破線は、基から芳香族もしくは複素環式芳香族環構造への結合であり、Ａｒは上記定義のとおりである。
【００７９】
前記蛍光ドーパントは、特に、好ましくは、縮合芳香族炭化水素、モノスチリルアミン、ジスチリルアミン、トリスチリルアミン、テトラスチリルアミン、スチリルホスフィン、スチリルエーテル、アリールアミンおよび縮合アリール基を含むアリールアミンから選択される。モノスチリルアミンは、１個のスチリル基と少なくとも１個のアミン、好ましくは芳香族アミンを含む化合物を意味するものと解される。ジスチリルアミンは、２個のスチリル基と少なくとも１個のアミン、好ましくは芳香族アミンを含む化合物を意味するものと解される。トリスチリルアミンは、３個のスチリル基と少なくとも１個のアミン、好ましくは芳香族アミンを含む化合物を意味するものと解される。テトラスチリルアミンは、４個のスチリル基と少なくとも１つのアミン、好ましくは芳香族アミンを含む化合物を意味するものと解される。本発明の意味でのアリールアミンもしくは芳香族アミンは、窒素に直接結合した３個の芳香族もしくは複素環式芳香族環構造を含み、その少なくとも１個は、好ましくは、少なくとも１４個の芳香族環原子を有する縮合環構造である。スチリル基は、特に好ましくは、スチルベンであり、二重結合上または芳香族環構造上でさらに置換されていてもよい。この型のドーパントの例は、置換あるいは非置換トリスチルベンアミンまたは、たとえば、WO 06/000388、WO 06/058737、WO 06/000389、WO 07/065549およびWO 07/115610に記載されるさらなるドーパントである。WO 06/122630にしたがう化合物は、ドーパントとしてさらに好ましい。好ましいドーパントは、さらに、たとえば、WO08/006449 もしくはWO07/140847にしたがうモノベンゾインデノフルオレンアミンあるいはジベンゾインデノフルオレンのジアリールアミン誘導体もしくはビス（ジアリールアミン）誘導体、たとえば、WO07/140847にしたがうジベンゾインデノフルオレンアミンあるいはジベンゾインデノフルオレンジアミンである。好ましいドーパントは、再度さらに、出願WO2010/0123287に開示されたフルオレン誘導体である。
【００８０】
本発明のさらなる具体例によれば、混合物は、本発明の化合物に加えて、一以上の燐光エミッター化合物を含む。
【００８１】
本発明の意味での燐光エミッター化合物は、相対的に高いスピン多重度、すなわち、スピン多重度＞１の励起状態から、特に、励起三重項状態から、室温でルミネッセンスを呈する化合物である。本発明の目的のために、すべてのルミネッセンスイリジウムおよび白金化合物が、特に、燐光化合物とみなされるべきである。
【００８２】
燐光エミッター化合物は、好ましくは、クロム、モリブデン、タングステン、レニウム、ルテニウム、オスミウム、ロジウム、イリジウム、ニッケル、パラジウム、白金、銅、銀および金から成る金属を含む少なくとも一つの金属-炭素結合を有する有機金属錯体を含む基から選ばれ、特に、好ましくは、モリブデン、タングステン、レニウム、ルテニウム、オスミウム、イリジウム、白金、金および銅より選ばれ、非常に、特に、好ましくは、イリジウム、白金および銅より選ばれる。
【００８３】
本発明の好ましい具体例によれば、燐光または蛍光エミッター化合物は、一以上の重水素原子を含む。エミッター化合物は、特に、好ましくは、一以上の重水素原子を有し、随意に一以上の基Ｒ１で置換されてよい一以上のフェニル、ビフェニル、ターフェニル、ジフェニルトリアジニル、ナフチル、ピリジニルもしくはメチル基を含み、ここで、Ｒ１は、上記定義されるとおりのものである。上記フェニル、ビフェニル、ターフェニル、ジフェニルトリアジニル、ナフチル、ピリジニルもしくはメチル基は、非常に、特に、好ましくは、一以上の重水素原子を有し、重水素と水素とは別のさらなる置換基を有さない。
【００８４】
本発明のさらに、特に、好ましい具体例では、前記フェニル、ビフェニル、ターフェニル、ジフェニルトリアジニル、ナフチル、ピリジニルもしくはメチル基は、完全に重水素原子で置換される。
【００８５】
本発明による混合物中で特に、エミッターの特に好ましい具体例は、以下の化合物である。
【化１７−１】
2013509363.tif 000053
【化１７−２】
2013509363.tif 000054
【化１７−３】
2013509363.tif 000055
【化１７−４】
2013509363.tif 000056
【化１７−５】
2013509363.tif 000057
【化１７−６】
2013509363.tif 000058
【００８６】
本発明は、さらに、少なくとも一つの本発明の式（I）の化合物または少なくとも一つの上記本発明の混合物と少なくとも一つの溶媒、好ましくは、少なくとも一つの有機溶媒を含む調合物に関する。
【００８７】
本発明による化合物または本発明による混合物は、電子素子、好ましくは、有機エレクトロルミネッセンス素子に使用することができる。ここで、本発明による化合物は、好ましくは、一以上の発光層中に存在する。
【００８８】
したがって、本発明は、層、好ましくは、上記定義されるとおりの式（I）の化合物を含む有機エレクトロルミネッセンス素子の発光層にも関する。
【００８９】
したがって、本発明は、上記定義されるとおりの式（I）の化合物または本発明による混合物の一つの、電子素子、好ましくは、有機エレクトロルミネッセンス素子での使用にも関する。好ましい使用は、蛍光または燐光ドーパントのための、特に、好ましくは、蛍光ドーパントのためのホスト材料としての使用である。
【００９０】
本発明のさらに好ましい具体例では、式（I）の化合物は、ＯＬＥＤの発光層中でコホスト材料として使用される。この場合、化合物は、５〜９５体積％の割合で、発光層中に好ましくは、存在する。
【００９１】
マトリックス（＝ホスト）とドーパント（＝エミッター化合物）とを系中に含むホスト材料は、系中により高い割合で存在する成分を意味するものと解される。一つのマトリックス材料と複数のドーパント材料を含む系中では、マトリックス材料は、混合物中でその割合が最も高いものであるものを意味するものと解される。
【００９２】
これらの場合に、ドーパント材料とホスト材料の混合物は、ドーパント材料とホスト材料を含む全混合物を基礎として、０．５〜４０体積％、好ましくは、１〜３０体積％、特に、好ましくは、２〜１５体積％のドーパント材料を含む。対応して、混合物は、ドーパント材料とホスト材料を含む全混合物を基礎として、９９．５〜６０体積％、好ましくは、９９〜７０体積％、特に、好ましくは９８〜８５体積％のホスト材料を含む。
【００９３】
本発明は、同様に、少なくとも一つの式（I）の化合物または式（I）の化合物の混合物と上記定義されるとおりのエミッター化合物の一つとを含む、有機電子素子、好ましくは、有機エレクトロルミネッセンス素子（ＯＬＥＤ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機集積回路（Ｏ-ＩＣ）、有機太陽電池（Ｏ-ＳＣ）、有機電場消光素子（Ｏ-ＦＱＤ）、発光電子化学電池（ＬＥＣ）、有機レーザーダイオード（Ｏ-ｌａｓｅｒ）もしくは有機光受容器に関する。
【００９４】
有機電子素子は、好ましくは、本発明の化合物を、ホスト材料として、特に、好ましくは、一以上の置換基Ｒ３により置換されてよい５〜６０個の芳香族環原子を含む芳香族もしくは複素環式芳香族環構造を含む蛍光ドーパントから、非常に、特に、好ましくは、選ばれる一以上のエミッター化合物とともに含み、ここで、Ｒ３は上記定義されるとおりのものである。本発明による化合物は、さらに、好ましくは、電子素子の発光層中に位置する。
【００９５】
本発明による混合物のための上記定義されるとおりの好ましいエミッター化合物は、特に、そこに記載された好ましい具体例であり、非常に、特に、好ましくは、化合物４７〜１０３である。
【００９６】
有機エレクトロルミネセンス素子は、一個または複数の発光層を有する。複数の発光層が存在するならば、これらは、３８０ｎｍ〜７５０ｎｍ間に全体で複数の最大発光波長を有し、全体として、白色発光が生じるものであり、換言すれば、蛍光もしくは燐光を発することができる種々の発光化合物が、発光層に使用される。特に、好ましいものは、３層構造であり、すなわち、３個の発光層を有する構造であり、その３層は青色、緑色およびオレンジ色もしくは赤色発光を呈する（基本構造については、たとえば、WO 05/011013参照。）。
【００９７】
カソード、アノードおよび少なくとも一つの発光層に加えて、本発明によるエレクトロルミネセンス素子は、さらなる層、たとえば、各場合に、１以上の正孔注入層、正孔輸送層、正孔障壁層、電子輸送層、電子注入層、励起子障壁層、電荷生成層（IDMC 2003, Taiwan; Session 21 OLED (5), T. Matsumoto, T. Nakada, J.Endo, K. Mori, N. Kawamura, A. Yokoi, J.Kido, Multiphoton Organic EL Device Having Charge Generation Layer)および/または有機あるいは無機ｐ／ｎ接合を含んでもよい。たとえば、励起子障壁機能を有する一以上の中間層を、二個の発光層の間に導入することも同様に可能である。しかしながら、これら層の夫々は、必ずしも存在する必要はないことが指摘されねばならない。上記言及した層は、上記定義されるとおりの式（I）の化合物を含んでもよい。
【００９８】
さらに好ましい有機エレクトロルミネッセンス素子は、１以上の層が、昇華プロセスにより適用され、材料は、１０−５mbar未満、好ましくは１０−６mbar未満の初期圧力で、真空昇華ユニット中で気相堆積される。しかしながら、初期圧力が、たとえば、１０−７mbar未満よりさらに低いことも可能である。
【００９９】
同様に好ましい有機エレクトロルミネッセンス素子は、１以上の層が、ＯＶＰＤ（有機気相堆積）プロセスもしくはキャリアガス昇華により適用され、材料は、１０−５mbar〜１barの圧力で、適用されることを特徴とする。
【０１００】
さらに、好ましい有機エレクトロルミネッセンス素子は、１以上の層が、溶液から、たとえば、スピンコーティングにより、もしくは、たとえばスクリーン印刷、フレキソ印刷あるいはオフセット印刷、特に、好ましくは、ＬＩＴＩ（光誘起熱画像化、熱転写印刷）あるいはインクジェット印刷のような任意の所望の印刷プロセスにより製造されることを特徴とする。必要ならば、適切な置換により得られる可溶性の化合物が、この目的のためには必要である。これらの方法は、有機エレクトロルミネッセンス素子での本発明の化合物を含むオリゴマーおよびポリマーの使用のために、特に、適切でもある。
【０１０１】
さらに、好ましい有機エレクトロルミネッセンス素子は、一以上の層を溶液から適用し、１以上の他の層が、ＯＶＰＤによる気相堆積もしくはキャリアガス昇華により適用されるハイブリッドプロセスにより製造されることを特徴とする。
【０１０２】
有機エレクトロルミネッセンス素子製造のための前記プロセスは、当業者に一般的に知られており、当業者は、式（I）の化合物を含む素子を問題なく製造することができる。
【０１０３】
式（I）の化合物と一以上の式（I）の化合物を含む有機エレクトロルミネッセンス素子は、先行技術を凌駕する一以上の以下の優位性を有する：
１．本発明による化合物は、改善された昇華安定性を有し、そのため、純粋な形態で得ることができる。そのため、これら化合物を含む素子は、不純物をより少なく含むだけであり、その性能データに正の作用を有し、特に、その寿命を増加する。
【０１０４】
２．本発明による化合物は、蛍光および燐光エミッターのための、特に、蛍光エミッターのためのマトリックス材料としての使用のためにきわめて適切であり、エレクトロルミネッセンス素子の良好な効率、長い寿命および低い駆動電圧をもたらす。
【０１０５】
３．化合物は、高い分解安定性を有し、有機エレクトロルミネッセンス素子の特性プロファイルに、特に、その寿命に正の作用を有する。
【０１０６】
４．その分子構造に基づいて、化合物は、容易に合成により入手可能であり、重水素化された芳香族もしくは複素環式芳香族基Ｙの、骨格として機能するＺへの有機金属カップリングにより経済的に調製することができる。
【０１０７】
以下の例は、本発明をより詳細に説明することを意図しているが、それにより限定することを望むものではない。特に、例が基礎とする定義された化合物についてここに記載された特徴と特性と優位性は、詳細には言及されない他の化合物にも関連するが、他に断らない限り、本特許請求の範囲内のものである。
【０１０８】
例
例１：5-ベンゾ［a］アントラセン-4-イル-12-過重水素化フェニルナフタセンの合成
【化１８】
2013509363.tif 000059
【０１０９】
第１工程
テトラセニルブロミド（５００ミリモル、１５３．６ｇ）、過重水素化フェニルボロン酸（５９０ミリモル、７５．２ｇ）と燐酸カリウム（１５００ミリモル、３１８．４ｇ）がまず導入される。９００ｍｌのトルエン、３００ｍｌのジオキサンと１０００ｍｌの水が、引き続き添加される。混合物は、脱気され、トリス-オルト-トリル-ホスフィン（６ミリモル、１．８３ｇ）が添加され、混合物は５分間撹拌される。酢酸パラジウム（１ミリモル、２２４．５ｇ）が、ついで、添加され、混合物は、還流下、急速撹拌により加熱される。反応が終わると（ＴＬＣチェック）、混合物は、襞付ろ紙と引き続くアルミナ酸化物によりろ過され、ろ過物は蒸発される。得られた固形物はろ過され、ＥｔＯＨで洗浄され、真空乾燥される（収率１２１．３ｇ、７８％）。
【０１１０】
第２工程
過重水素化フェニルテトラセン（３９２ミリモル、１２１．３ｇ）がまず導入され、無水ＴＨＦ（１ｌ）中に溶解される。溶液は脱気され、４０℃まで暖められる。ＮＢＳ（４１２ミリモル、７３．５ｇ）が２０分かけて、６部に分けて添加される。混合物は、引き続き５０℃の温度の油浴で３時間撹拌される。混合物は、ついで、引き続き真空蒸発され、ＭｅＯＨ（４００ｍｌ）が添加される。混合物は、５０℃で３０分間、回転蒸発機中で蒸発され、ＭｅＯＨで洗浄され、真空乾燥される。精製は、熱ＭｅＯＨ（４００ｍｌ）中で撹拌により実行され、引き続き、混合物を冷却し、ろ過により固形物を単離し、真空乾燥し、１３８．２ｇ（９１％）を得る。
【０１１１】
第３工程
ブロモ過重水素化フェニルナフタセン（３５６ミリモル、１３８．２ｇ）と4-ベンズアントラセンボロン酸（３９３ミリモル、１０６．９ｇ）が、燐酸カリウム（７５７ミリモル、１６０．７ｇ）とともにまず導入される。１２００ｍｌのトルエン、４８０ｍｌのジオキサンと１２００ｍｌの水が、撹拌されながら、添加され、混合物は、アルゴン通過によって、脱気される。トリス-オルト-トリル-ホスフィン（２１．４ミリモル、６．５ｇ）が、引き続き添加され、混合物は２分間撹拌され、酢酸パラジウム（II）（３．６ミリモル、８０１ｍｇ）が、引き続き、添加される。混合物は、還流下、一晩加熱される。冷却後、生成した固形物は吸引ろ過され、トルエン、水/ＥｔＯＨ１：１および純粋ＥｔＯＨで洗浄され、乾燥される。精製は、1,2-ジクロロベンゼンからの多段再結晶化により実行され、１０４．７ｇ、対応する収率５５％の生成物を得る。
【０１１２】
材料は、引き続き、１×１０−６mbar、３７０℃で二度実行される。熱分解物は、解像度０．０１％のＨＬＰＣでまったく発見されなかった。
【０１１３】
非重水素化材料（素子例の化合物Ｈ１参照）が、同様に調製され、精製された。昇華は同様の条件下で実行されたが、約５℃より高い温度が必要であった。二度の昇華後、約０．０１〜０．０２％の割合の熱分解生成物が、ＨＰＬＣ生成物中に検出された。
【０１１４】
したがって、重水素化材料は、非重水素化材料と比べて、改善された熱（昇華）安定性を有する。
【０１１５】
例２：10-（4,6-ジ過重水素化フェニル-1,3,5-トリアジン-2-イル）-12,12-ジメチル-10,12-ジヒドロ-10-アザインデノ［2,1-b］フルオレンの合成
【化１９】
2013509363.tif 000060
【０１１６】
第１工程
マグネシウム（４８．６ｇ、２ミリモル）が、まず導入され、装置は、Ｎ２下加熱により乾燥され、反応混合物はついで冷却される。ｄ５-ブロモベンゼン（３２４．０ｇ、２モル）が１５００ｍｌのＴＨＦと混合され、滴下漏斗を通じてゆっくりと滴下され、滴下点で局所的に加熱される（約１時間）。グリニャール試薬が、引き続き還流下さらに１時間撹拌され、ついで、室温まで冷却される。５００ｍｌのＴＨＦ中のシアヌル酸（１２２．８ｇ、０．６７モル）が、加熱により乾燥された第２のフラスコにまず導入され、０℃まで冷却される。グリニャール試薬は、ついで、内部温度が２０℃を超えないような速度で、この温度でゆっくりと滴下される（約１時間）。混合物は、室温で一晩撹拌される。ＨＣｌと水が混合され、反応混合物に導入される。層が分離され、水性相が５００ｍｌの酢酸エチルで２度抽出される。結合した有機相は、５００ｍｌの水で２度抽出される。最後に、有機相は、飽和ＮａＨＣＯ３溶液で１度洗浄され、硫酸マグネシウムで乾燥され、回転蒸発機中で蒸発幹固される。５００ｍｌのエタノールが、固形物に添加され、混合物は、回転蒸発機中で６０℃で撹拌され、固形物は吸引ろ過され、エタノールで洗浄される。固形物は、１０００ｍｌの沸騰エタノールで洗浄され、吸引ろ過され、少量のエタノールで洗浄され、ついで、乾燥キャビネット中で、真空乾燥され、７１％の収率に対応する１４１．２ｇ（９１％）の生成物を得る。
【０１１７】
第２工程
クロロアニリン（８４ｇ、６５９ミリモル）と2-ブロモ-9,9-ジメチルフルオレン（１５０ｇ、５５０ミリモル）が、２．４ｌのトルエン中に溶解され、フラスコに導入され、保護ガスで３０分間飽和される。ついで、まずＤＰＰＦ（４．５ｇ、８．１３ミリモル）と５分後にＰｄ（ａｃａｃ）２（１．４８ｇ、６．５９ミリモル）と、ついで、固体状態のソジウムtert-ブトキシド（１３７．３ｇ、１．４３ミリモル）が迅速に添加され、混合物は、保護ガスによりさらに１０分間脱気される。混合物は、還流下、１８時間加熱され、変換はついでチェック（ＴＬＣチェック）される。約１ｌの水が、冷却された反応溶液に添加され、混合物は撹拌され、水相がついで、分離され、４００ｍｌのトルエンで２度抽出される。結合した有機相は、約７００ｍｌの水で２度、約５００ｍｌの飽和ＮａＣｌ溶液で１度抽出され、トルエン相は、ついで、ＭｇＳＯ４を使用して乾燥され、回転蒸発機中で蒸発幹固される。得られた残留物は、約１ｌの沸騰ヘプタンで洗浄され、混合物は、セライト/シリカゲルで充填されたフリットによりろ過され、ろ過物は真空中蒸発乾燥され、暗緑色の油状物が残る。１２７．４ｇの生成物が得られ、９９％の収率に対応する。
【０１１８】
第３工程
炭酸カリウム（１３７．６ｇ、９９５．８５ミリモル）とピバリン酸（１２．２ｇ、１１９．５０ミリモル）が、最初にフラスコに導入され、第２工程からの生成物（暗緑色の油状物）が、２リットルのＮＭＰ中に溶解され、添加される。混合物は、３０分間Ｎ２を通じて脱気される。まず、トリ-tert-ブチルホスフィン（３１．９ｍｌ、３１．８７ミリモル）、ついで、Ｐｄ（ＯＡｃ）２（４．７ｇ、１９．９２ミリモル）が添加され、混合物は、内部温度１３０℃で、４時間加熱される（ＴＬＣチェック）。完全反応混合物は、温度９５℃、１mbarの水浴で、回転蒸発機中で乾燥蒸発される。粗生成物は、約１０００ｍｌのトルエンと約５００ｍｌの水中に溶解される。相は、引き続き分離され、約２００ｍｌのトルエンで３度その度ごとに抽出され、結合した有機相は、約５００ｍｌの水で３度洗浄される。有機相は、硫酸マグネシウムで乾燥され、セライト/シリカゲルで充填されたフリットでトルエンにより溶出される。ろ過物は、回転蒸発機中で蒸発され、約１０００ｍｌのシクロヘキサンが添加され、混合物は、回転蒸発機中で１時間、５０℃で撹拌される。固形物は吸引ろ過され、ろ過物が無色になるまでシクロヘキサンで洗浄され、ついで、乾燥キャビネット中で、真空乾燥し、４３％の収率に対応する４８．６ｇの生成物を得る。
【０１１９】
第４工程
鉱物油中の水素化ナトリウム（６０％ＮａＨ、７．７ｇ、１９３．９９ミリモル）が、最初に３４ｍｌのＤＭＦ中に導入される。第３工程からの生成物（４５ｇ、１６１．１６ミリモル）が、２２５ｍｌのＤＭＦ中に溶解され、室温でゆっくりと滴下され、混合物は、さらに２時間撹拌される。ｄ５-ジフェニルクロロトリアジン（第１工程からの生成物、４９．６ｇ、１７７．２７ミリモル）が、３４０ｍｌのＴＨ中に撹拌しながら溶解される。撹拌は、一晩ＲＴで続けられ、ついで、変換はチェックされ（ＴＬＣチェック）、混合物は、働きかけられる。反応混合物は、０．８ｋｇの氷が添加され、室温まで冷却され、沈殿した固形物は吸引ろ過され、メタノールで二度、ヘプタンで二度洗浄され、乾燥される。物質は、熱抽出機中で２時間トルエンによりで何度も抽出される。ついで、物質はヘプタン中に何度も懸濁され、すべてが溶解するまで、トルエンが沸点で添加される。混合物は室温まで冷却され、得られた固形物は吸引ろ過される。固形物は沸騰トルエンから何度も再結晶化され、ついで、ヘプタンで洗浄され、乾燥され、３１％の収率に対応する２５．７ｇの生成物を得る。
【０１２０】
物質は、引き続き、１×１０−６mbar、２９０℃で二度昇華される。
【０１２１】
例３：2-ジ過重水素化フェニルトリアゼニル-9,9’-スピロビフルオレンの合成
【化２０】
2013509363.tif 000061
【０１２２】
第１工程
例２の第１工程に対応する。
【０１２３】
第２工程
ｄ５-ジフェニルクロロトリアジン（９３％、８６．９ｇ、３１３ミリモル）とスピロ-2-ボロン酸（９５％、１５４．３ｇ、４０６．９ミリモル、HanFine Chemicals, Koreaから商業的に購入）が、最初に、３５．９ｇ（３３８．９ミリモル）のＮａ２ＣＯ３とともに、２１００ｍｌのトルエン/ジオキサン/水（3:3:1）中に導入され、反応溶液中に保護ガスを通じることにより６０分間装置中で脱気される。７．２ｇ（６．３ミリモル）のテトラキストリフェニルホスフィノパラジウムが、ついで、添加され、混合物は、還流下、５時間加熱される。反応が終わると（ＴＬＣ反応チェック）、相が分離され、有機相は洗浄され、Ｎａ２ＳＯ４を使用して乾燥され、１／３の体積まで蒸発される。沈殿した固形物は吸引ろ過され、水、エタノールおよびヘプタンで洗浄される。固形物は、熱抽出機中で２４時間トルエンにより抽出され、沈殿した白色固形物は、吸引ろ過され、エタノールで洗浄され、乾燥される。
【０１２４】
固形物は、１５００ｍｌの沸騰ジオキサンから再結晶化される。混合物は、室温で一晩撹拌され、沈殿した固形物は、吸引ろ過され、エタノールで洗浄され、乾燥される。物質は、９００ｍｌの沸騰トルエンで撹拌洗浄され、冷却され、吸引ろ過され、１２７ｇの生成物が得られ、７３％の収率に対応する。物質は、引き続き、５×１０−６mbar、約３１０℃で二度昇華される。
【０１２５】
例４〜２１：ＯＬＥＤの製造
本発明によるＯＬＥＤと先行技術にしたがうＯＬＥＤが、WO 04/058911にしたがう一般的プロセスにより製造されるが、これは、ここで記載される状況（たとえば、層の厚さの変化、使用される材料）に適合される。
【０１２６】
種々のＯＬＥＤの結果が、以下の例（表１〜３参照。）で示される。厚さ１５０ｎｍの構造化されたＩＴＯ（インジウム錫酸化物）硝子板が、改善された加工のために、２０ｎｍのＰＥＤＯＴ（ポリ（3,4-エチレンジオキシ-2,5-チオフェン）、水からスピンコート、H.C.Stack,Goslar独から購入。）で被覆される。これら被覆された硝子板は、ＯＬＥＤが適用される基板を形成する。原則として、ＯＬＥＤは、以下の層構造を有する：基板／正孔輸送層（ＨＴＬ）／随意の中間層（ＩＬ）／電子障壁層（ＥＢＬ）／発光層（ＥＭＬ）／随意の正孔障壁層（ＨＢＬ）／電子輸送層（ＥＴＬ）／随意の電子障壁層（ＥＩＬ）および最後にカソード。カソードは、１００ｎｍ厚さのＡｌ層により形成される。ＯＬＥＤの正確な構造は、表１に示される。ＯＬＥＤの製造のために使用された材料は、表３に示される。
【０１２７】
すべての材料は、真空室での熱気相堆積により適用される。ここで、発光層は少なくとも一つのマトリックス材料（ホスト材料）と発光ドーパント（エミッター）とから常に成り、マトリックス材料は、共蒸発により、一定の体積割合で、混合される。ここで、Ｈ１：ＳＥＢ１（９５％：５％）等の表現は、材料Ｈ１が９５体積％の割合で層に存在し、ＳＥＢ１が５体積％の割合で層に存在することを意味する。同様に、電子輸送層も二個の材料の混合物から成ってよい。
【０１２８】
ＯＬＥＤは、標準方法により特性決定される。この目的のために、電流/電圧/輝度特性線（ＩＵＬ特性線）から計算した、輝度の関数としてのエレクトロルミネセンススペクトル、電流効率（ｃｄ／Ａで測定）、パワー効率（Ｉｍ／Ｗで測定）および外部量子効率（ＥＱＥ、パーセントで測定）ならびに寿命が測定される。寿命は、輝度が一定の初期輝度Ｉ０から一定の割合で低下した時間として定義される。ＬＤ５０という表現は、前記寿命が、初期輝度が０．５ｌ０（〜５０％）、すなわち、６０００ｃｄ／ｍ２から３０００ｃｄ／ｍ２に低下した時間であることを意味する。ＬＤ８０という表現は、寿命が、初期輝度の８０％まで低下した時間であることを意味する。
【０１２９】
本発明の化合物は、特に、蛍光ドーパントのためのマトリックス材料（ホスト材料）として使用することができる。ここで、本発明による化合物Ｈ２が使用される（表３参照。）。化合物Ｈ１は、先行技術にしたがう比較例として使用される。赤色発光ドーパントＳＥＲ１を含むＯＬＥＤが示される。ＯＬＥＤの結果は、表２に要約される。例４〜７は、先行技術にしたがう非重水素化ホスト材料を含むＯＬＥＤを示し、比較例として役立つ。本発明によるＯＬＥＤ１３〜１６は、蛍光エミッターを含む素子における式（I）の化合物の使用に関する優位性を示す。
【０１３０】
本発明による重水素化化合物の使用は、先行技術と比べて素子の駆動寿において改善を達成することを可能とする。参照化合物と比べると、電気特性データは、すべての場合において、同等か、より良好である。その他の点では同一の構造を有するＨ２を使用する素子は、より増加したパワー効率と駆動電圧とともにより長い駆動寿命を呈する。
【０１３１】
燐光ＯＬＥＤにおけるマトリックス材料としての使用について、式（I）の化合物は、同様に、先行技術と比べて、すべてのパラメーターにおいて、特に、寿命とパワー効率に関して、顕著な改善を生じる。使用された例は、本発明によるマトリックス材料Ｈ３とＨ６である（表３参照。）。例８〜１２は、非重水素化ホスト材料と先行技術にしたがう燐光ドーパントを含むＯＬＥＤを示し、比較例として役立つ。本発明によるＯＬＥＤ１７〜２１は、燐光エミッターを含む素子における式（I）の化合物の使用に関する優位性を示す。特に、より高い効率とより長い寿命は、本発明による化合物の使用に関して測定される。
【０１３２】
表１：ＯＬＥＤの構造
【表１】
2013509363.tif 000062
【０１３３】
表２：ＯＬＥＤの結果
【表２】
2013509363.tif 000063
【０１３４】
＊これら素子のために、寿命ＬＤ８０が、４０００ｃｄ／ｍ２から決定される。
【０１３５】
表３：使用される材料の構造式
【表３】
2013509363.tif 000064
【表４】
2013509363.tif 000065
【国際調査報告】
2013509363.tif 000070
2013509363.tif 000071
2013509363.tif 000072
2013509363.tif 000073